* *50 i procédé de production: 4 g 50 déposés sur une pièce d'acier inoxydable mesurant 1 x 1": vert foncé I brun 461 760. PC / 10 min / retrait 'immédiat # vert un peu + clair 462 760 C / 13 min / retrait immédiat # vert encore + clair 463 760 C / 16 min / retrait immédiat # vert encore + clair 464 760 C f 19 min / retrait immédiat minéral: #50 / procédé de production: zones: vert foncé 465 1 g + 6.50 g poudre de verre (spruce pine / brun caramel batch) I broyage manuel / dépôt sur une pla foncé que de céramique biscuitée I chauffage dans un four de 0#1000 C en atmosphère normale / refroidissement lent au four minéral: #61 I procédé de production: vert foncé 466 2 g + Na2CO3 2 g / Ot 1037 C+ l h à 1037 C irradié au rayonnement # à 64.7 Mrad minéral: #26 / procédé de production: vert foncé 467 1 g + 6.50 g poudre de verre (spruce pine batch) / broyage manuel / dépôt sur une plaque de céramique biscuitée / chauffage dans un four de 0#1000 C en atmosphère normale i refroidissement lent au four J irradié au rayonnement γ à 9.88 Mrad minéral: #5 / procédé de production: vert clair / beige 468 50 g + Na2CO3 .50 g / 0#926 C minéral: #5 I procédé de production: vert menthe très 469 250 g + HCl 1650 ml dans un bécher de 2000 ml clair et localisé ou amiante recouverte de HCl dans un conte (léger ton gris) nant en hauteur / trempage: l sem. í séchage sur plaque chauffante (formation de 3 couches de couleurs superposées, dont celle en profon deur: vert pomme): 3 g + 27.4 g ciment Portland + 13 cc eau / broyage manuel / mou lage / durcissement / 0#1065 C minéral: #6 I procédé de production: vert menthe plus 470 poudre irradiée au rayonnement gamma à 424.7 pâle que le vert mrad menthe clair minéral: #1 / procédé de production: vert menthe clair 471 3 g + H2SO4 50 ml / trempage: 2 sem. / séchage sur plaque chauffante minéral: #34 f procédé de production: vert menthe clair 472 100 g + HCl 100 ml / trempage: 5 m. i séchage sur plaque chauffante / 0#218 C: .50 g + NH4OH 5 ml J séchage naturel: .2 g + 50 cc résine de polyester transparente + 1% cata lyseur / broyage manuel / dépôt dans un conte nant fermé d'un couvercle / durcissement minéral: #22 f procédé de production: vert menthe clair 473 0#1037 OC: 1 g + H2SO4 50 ml / trempage: 2 sem. i séparation du liquide et du solide f séchage sur plaque chauffante / irradié au rayonnement γ à 64.7 Mrad minéral: #24 /procédé de production: vert mente clair 474 5 g + H2SO4 20 ml / trempage: 3 j / séchage sur plaque chauffante minéral: #22 / procédé de production: a) vert menthe 475 4 g + H2SO4 100 ml f trempage: 2 sem. f sépaclair et intense ration du liquide et du solide I séchage sur b) vert olive plaque chauffante / couleur du a) liquide intense b) solide minéral: #63 I procédé de production: vert menthe plus 476 poudre irradiée au rayonnement # à 360 Mrad saturé que le vert menthe clair minéral: #87 I procédé de production: vert menthe un peu 477 1% #87 est mélangé à de la pâte de verre et + foncé que le le tout est fusionné à 1315 C / irradiation vert menthe au rayonnement γ à 7.41 Mrad minéral: t27 / procédé de production: vert menthe intense 478 2 g + H3PO4 20 ml / trempage: 3 j / séchage et foncé sur bain de sable minéral: #6 / procédé de production: vert menthe intense 479 250 g + HCl 1650 ml dans un bécher de 2000 ml ou amiante recouverte de HCl dans un contenant en hauteur / trempage: 1 sem. I séchage sur plaque chauffante (formation de 2 couches de couleurs superposées, dont celle de surface est vert foncé [genre vert menthe]) / irradié au rayonnement γ à 190.22 Mrad minéral: #11 f procédé de production: vert menthe intense 480 2 g + Na2CO3 2 g f 0#871 C + 1 h à 871 C minéral: #24 / procédé de production: vert menthe intense 481 5 g + H2SO4 20 ml / trempage: 3 j / séchage sur plaque chauffante / irradié au rayonnement γ à 64.7 Mrad minéral: *6 f procédé de production: a) vert foncé Egenre 482 250 g + HCl 1650 ml dans un bécher de 2000 ml vert menthe3 b) vert ou amiante recouverte de HCl dans un contenant foncé (léger ton en hauteur I trempage: l sem. / séchage sur jaune) plaque chauffante (formation de 2 couches de couleurs superposées) / couleur de la couche en a) surface b) profondeur minéral: *27 J procédé de production: vert menthe (très 483 2 g + H3PO4 20 ml J trempage: 3 j / séchage léger ton jaune) un sur bain de sable / irradié au rayonnement # à peu + clair que le 64.7 Mrad vert menthe intense (ton jaune) minéral: #64 / procédé de production: vert menthe (léger 484 pierre irradiée au rayonnement y à 360 Mrad ton jaune) + pâle que le vert menthe prononcé (ton jaune) minéral: #6 / procédé de production: vert [genre vert 485 250 g - + HCi 1650 ml dans un bêcher de 2000 ml menthe] un peu + ou amiante recouverte de HCl dans un contenant sombre que le vert en hauteur / trempage: 1 sem. I séchage sur menthe accentué plaque chauffante (formation de 2 couches de iton brun) couleurs superposées, dont celle de surface est vert foncé [genre vert menthe]) / irradiée au rayonnement γ à 550.22 Mrad minéral: #34 i procédé de production: 100 g + HL1 100 ml I trempage: 5 m. J séchage naturel: vert menthe 486 0# 204 C qui évolue 487 0# 260 C lentement vers 488 0# 315 C le 489 0# 374 C vert menthe 490 0# 426 0 C foncé (ton brun) 491 0# 537 C minéral: #28 I procédé de production: vert menthe (léger 492 2 g + 20 ml éther / séchage naturel ton gris) minéral: #25 i procédé de production: vert menthe [genre 493 2 g + Na2CO3 2 g / 0#.815 C + 45 min à 815 C vert malachite] minéral: #34 / procédé de production: vert menthe [genre 494 100 g + HCl 100 ml J trempage; 5 m. / séchage vert malachitel naturel / 0#232 C / irradié au rayonnement γ à 64.7 Mrad minéal: #27 / procédé de production: vert menthe (genre 495 4 g + H2SO4 80 ml J trempage: 2 sem. / séchage vert malachitel sur\plaque chauffante intense minéral: #6 / procédé de production: vert conifère foncé 496 4 g + HCl 100 ml J trempage: 2 sem. / séchage sur plaque chauffante i irradié au rayonnement à a 550.22 Mrad minéral: t17 / procédé de production: vert de phtalo + 497 2 g + HCl 15 ml + HNO3 10 ml / trempage: 6 j / pâle que le vert séparation du liquide et du solide I séchage de phtalo clair naturel / le solide est irradié au rayonnement γ à 65.65 Mrad minéral: #17 1 procédé de production: a) vert de phtalo 498 1 g + HCl 50 ml f trempage: 6 j / séparation clair et aigu du liquide et du solide I séchage naturel I b) vert lime très, couleur du a) liquide b) solide très intense minéral: #28 / procédé de production: vert de phtalo 499 granules irradiées au rayonnement à 360 Mrad minéral: #95 / procédé de production: vert de phtalo 500 3 g + HCl 80 ml / trempage: 2 sem. / sépara tion du liquide et du solide i séchage sur plaque chauffante i le solide est irradié au rayonnement s à 64.7 Mrad minéral: #34 I procédé de production: vert de phtalo + 501 100 g + HCl 100 mi i trempage: 5 m. / séchage intense que le naturel / 0# 232 C/ irradié au rayonnement γ vert de phtalo à 424.7 Mrad minéral: #17 i procédé de production: vert de phtalo 502 2 g + HNOx 25 ml / trempage: 6 j / séparation beaucoup + intense du liquide et du solide / séchage naturel i le que le vert de solide est irradié au rayonnement γ à 65.65 phtalo minéral: i24 / procédé de production: a) vert de phtalo 503 pierre irradiée au rayonnement # à 65 Mrad: b) vert pomme vif broyage J 1 g de poudre irradiée + HNO3 40 mi / séchage naturel J couleur du a) liquide b) solide minéral: #24 J procédé de production: a) vert de phtalo 504 1 g + HNOz 40 ml / séchage naturel J couleur très intense du a) liquide b) solide b) vert kaki moyen minéral: #34 I procédé de production: vert de phtalo 505 pierre recouverte de 1000 mi d'acide acétique très intense et vif / séchage naturel / prélèvement des cristaux sur la pierre: 1 g de cristaux + NH4OH 4 ml / séchage naturel: .20 g + 50 cc résine de polyester transparente + 1% catalyseur / broyage manuel / moulage / durcissement / ir radié au rayonnement γ à 5.7 Mrad minéral: #17 i procédé de production: vert de phtalo 506 2 g + HN03 25 mi i trempage: 6 j / séparation très intense du liquide et du solide i séchage naturel I le liquide est irradié au rayonnement # à 425.65 Mrad minéral: *22 i procédé de production: vert de phtalo + 507 4 g + HNGs 100 ml /.trempage: 2 sem. i séparaintense et vif tion du ler liquide et du solide I séchage au que le vert de dessicateur du 1er liquide / ajout au même sophtalo très intense lide de HND3 100 ml / trempage: 2 sem. / sépa ration du 2e liquide et du solide i séchage au dessicateur du 2e liquide / séchage naturel du solide / le 1er liquide est irradié au rayon nement γ à 424.7 Mrad minéral: #17 I procédé de production: a) vert de phtalo 508 1 g + HNDO 50 ml / trempage: 6 j J séparation intense et foncé du liquide et du solide / séchage naturel I b) vert de phtalo couleur du a) liquide b) solide oyen minéral: #17 f procédé de production: a) vert de phtalo 509 2 g + HCl 15 ml + HNO3 10 ml / trempage: 6 j i clair i vert de séparation du liquide et du solide ! séchage phtalo intense naturel J couleur de a) solide b) liquide b) vert de phtalo vif minéral: #17 / procédé de production: vert de phtalo 510 2 g + HCl 15 mi + HNO3 10 mi J trempage: 6 j / (léger ton vert séparation du liquide et du solide / séchage menthe) beaucoup naturel / le liquide est irradié au rayonne + intense ment γ à 65.65 Mrad minéral: #17 I procédé de production: vert de phtalo 511 315 C / l h: l g + HCI 40 mi I trempage: 14 (ton beige) + accen- j i séparation du liquide et du solide / sétué et sombre que le chage naturel / le liquide est irradié au vert de phtalo pâle rayonnement γ à 65.65 Mrad (ton beige) minéral: #70 I procédé de production: vert mitoyen entre 512 1 g + Na2CO3 2 g / 0# 982 oC le vert de phtalo et le vert olive minéral: #34 / procédé de production: vert pelouse un peu 513 pierre recouverte de 1000 mi d'acide acétique + clair que le vert / séchage naturel / prélèvement des cristaux pelouse très clair sur la pierre: 5 g cristaux + NH4OH 25 ml I séchage naturel: t g + 1 cc encre d'impri merie blanc opaque f broyage manuel f l im pression sur papier blanc glacé / irradié au rayonnement γ à 22.8 Mard minéraux: #18 + #27 / procédé de production: vert pelouse clair 514 1.50 g #18 + .25 g #27 J 1000 C i 2 h # 515 1.50 g #18 + .50 g #27 l 1000 C / 2 h # 516 1.50 g #18 + .75 g #27 / 1000 C / 2 h # 517 1.50 g i18 + 1 g #27 / 1000 C / 2 h # 518 1.50 g #18 + .50 9 #27 / 1010 C / 1 h # 519 1.50 g #18 + .50 g #27 / 0# 1037 C minéraux: #18 + #26 / procédé de production: vert pelouse clair 520 1 g #18 + 1 g #26 + 1 g MgO / 926 C / 1 h # 521 1 g #18 + 1 g #26 + 1 g MgO i 982 C J 1 h # 522 1.50 g #18 + .50 g #26 i 871 C l 1 h i 523 1.50 g #18 + .i5 g #26 / 887 C i 1 h 524 1.50 g #18 + .25 g #26 / 387 C / 1 h # 525 1.50 g #18 + .35 g #26 / 898 C / 1 h 526 1.50 g #18 + .50 g t26 i 898 C / 1 h # 527 1.50 g #18 + .40 g t26 / 915 OC / 1 h + accentué 528 1.50 g #18 + .25 g #26 / 898 C / 1 h encore + accentué 529 1.50 g #18 + .50 g #26 / 915 OC I 1 h minéraux: #18 + #27 / procédé de production: vert pelouse clair 530 1.50 g #27 + .25 g #18 / 1000 C / 2 h + foncé 531 1.50 g #27 + .50 g #18 / 1000 C I 2 h encore + foncé 532 1.50 g #27 + 1 g #18 i 1000 C / 2 h minéraux: #27 + #29 / procédé de production: vert pelouse clair 533 1.50 g #29 + .25 g 427 / 1000 C J 2 h # 534 1.50 g #29 + .25 g #27 / 832 C / 1 h # 535 1.50 g #29 + .25 g #27 / 915 C / 1 h minéral: #27 / procédé de production: vert pelouse 536 .50 g #27 + 1.50 g poudre de coquille de pastel clair moule / 0# 1037 C minéral: #30 I procédé de production: vert pelouse clair 537 4 g + H2SO4 50 ml / trempage: 4 sem. / séchage sur plaque chauffante minéral: t64 i procédé de production: vert pelouse clair 538 1 g + NH4OH 25 ml / séchage naturel: .2 g + intense 50 cc résine de polyester transparente + 1% catalyseur / dépôt dans un contenant fermé d'un couvercle / durcissement minéraux: #4 + #98 / procédé de production: vert pelouse clair 539 .50 g + .50 g / irradié au rayonnement (ton vert accentué) γ à 63.984 Mrad minéraux: #26 + #29 / procédé de production: vert pelouse clair 540 1.50 g #29 + .50 g #26 / 871 oC ' / 1 h vert pelouse 541 1.50 g #29 + .10 g #26 / 887 C / I h + accentué 542 1.50 g *29 + .15 g #26 / 887 C / 1 h encore + accentué 543 1.50 g #29 + .10 g #26 / 898 QC J i h minéral: #27 / procédé de productin: vert pelouse + vert, 544 1.50 g poudre de coquille de moule + .50 g lumineux et accentué #27 / 0# 1037 C / irradié au rayonnement que le vert pelouse électronique à 302,831 rad clair minéral: #3 / procédé de production: vert pelouse 545 pierre recouverte de HCl 20 ml / trempage: sem. / irradiée au rayonnement g à 5.7 Mrad / séchage sur bain de sable minéral: #22 / procédé de production: vert pelouse 546 4 g + NHO3 100 mi / trempage: 2 sem. i sépara tion du ler liquide et du solide J séchage au dessicateur du ler liquide f ajout au même 50- lide de HNOx 100 ml / trempage: 2 sem. / sépa ration du 2e liquide et du solide / séchage au dessîcateur du 2e liquide i séchage naturel du solide / le solide est irradié au rayonnement γ à 64.7 Mrad minéraux: #27 + #29 / procédé de production: vert pelouse 547 .50 g #27 + 1.50 g #29 / 1000 C / 1 h minéral: #27 / procédé de production: vert pelouse 548 1 g + 27.4 g ciment Portland + 13 cc eau / broyage manuel / moulage / durcissement / 0# 1037 C minéral: #26 / procédé de production: vert pelouse 549 1.50 g poudre de coquille de moule + .50 g #26 / 1037 C / 1 h minéral: #109 / procédé de production: vert peloue 550 .50 g + Na2CO3 2 g / 0# 871 C + 1 h à 871 C minéraux: #26 + #29 f procédé de production: vert pelouse 551 1 g #29 + .50 g #26 / 926 C / 1 h + clair et froid 552 1 g #29 + .25 g #26 / 926 C / I h encore + 553 1 g #29 + .10 g #26 / 926 C / 1 h vert perlouse 554 .50 g #29 + 1.5G g #26 i 926 oC i i h de i 555 .50 g #29 + 1 g *26 / 926 C / 1 h tons i 556 .50 g #29 + .50 g #26 / 926 OC / 1 h variés # 557 .50 g #29 + .25 g #26 / 926 C / 1 h # 558 .50 g #29 + .10 g #26 / 926 C / 1 h minéral: #107 / procédé de production: 2 g + Na2CO3 2 g: vert pelouse 559 0# 815 C + 1 h à 815 C | 560 0# 926 C + 1 h à 926 C 1 561 0# 1037 oç+ 1 h à 1037 C de tons 1 562 1 g + Na2C05 .50 g J 871 C J 1 h # 563 1 g + Na2CO3 2 g / 871 0C / 1 h variés # 564 1 g + Na2CO3 2.50 g / 871 C / 1 h minéral: #87 / procédé de production: vert pelouse 565 17. #87 est mélangé à de la pâte de verre de (reflet vert olive) type cristal et le tout est fusionné à 1315 C minéraux: #,3 + *26 / procédé de production: vert pelouse + 566 3 g #33 + 2 g #26 / 926 C / i h clair que le vert pelouse moyen minéral: #27 / procédé de production: vert pelouse pastel 567 1.50 g poudre de coquille de moule + .50 g moyen et froid #27 / 0#1037 C / irradié au rayonnement y à 424.7 Mrad minéral: #5 / procédé de production: vert pelouse moyen 568 50 g + HCl 200 ml ou amiante recouverte de HCl / trempage: 1 sem. / séchage sur plaque chauf fante: 3 g + Na2CO3 4 g / 0# 1037 C minéraux: #26 + #29 / procédé de production: vert peloue moyen 569 1.50 g #29 + .25 g #26 / 843 C / 1 h 570 1.50 g #29 + .25 g #26 / 915 C / 1 h 571 1.50 g #29 + .25 g #26 / 1010 C / 1 h minéraux: #33 + #68 / procédé de production: vert pelouse moyen 572 3 g #33 + 2 g #68 / 926 C / 1 h minéral: #74 / procédé de production: vert pelouse moyen 573 2 g + Na2CO3 2 g / 0# 1037 C + 1 h à 1037 C et intense / irradié au rayonnement gamma à 423.88 Mrad minéraux: #18 + #26 / procédé de production: vert pelouse vif 574 .50 g #18 + 1.50 g #26 / 926 C / 1 h minéraux: #26 + #29 / procédé de production: vert pelouse vif 575 1.50 g #29 + .50 g #26 / 926 C / 1 h vert pelouse + vif 576 1.50 g #29 + .50 g #26 / 982 C / 1 h vert pelouse vif 577 1 g #29 + 1 g #26 / broyés et humectés avec de et lumineux l'eau jusqu'à consistance de pâte / 1093 C / # 45 min minéral: #26 / procédé de production: vert pelouse vif 578 .74 g poudre de coquille de moule + 1 g #26 / 926 C / 1 h minéral: #92 / procédé de production: vert pelouse vif 579 2 g + Na2CO3 2 g / 0# 871 C + 45 min à 871 C minéraux: #18 + #26 / procédé de production: vert pelouse un peu 580 1 g + 1 g + 1 g SiC / 926 C / 1 h / + foncé que le vert 982 C / 15 h + 30 min / refroidissement / pelouse intense 982 C / 3 h minéral: #34 / procédé de production: vert pelouse très 581 pierre recouverte de 1000 ml d'acide acétique intense / séchage naturel / prélèvement des cristaux sur la pierre: 2 g cristaux + HCl 20 ml / trempage: 2 sem. / irradié au rayonnement γ à 5.7 Mrad / séchage sur bain de sable minéral: #11 / procédé de production: 2 g + Na2CO3 2 g: vert pelouse 582 0# 982 C + 1 h à 982 C puissant 583 0# 1037 C + 1 h à 1037 C minéral: #107 / procédé de production: 1 g + Na2CO3 1 g: vert pelouse 584 871 C / 1 h puissant # vert pelouse 585 871 C / 6 h puissant et foncé minéral: #21 i procédé de production: 2 g + Na2CO3 2 g: vert pelouse sombre 586 0# 815 C + 1 h à 815 C + accentué et vif 587 0# 871 C + 1 h à 871 C encore + 588 0# 926 C + 1 h à 926 C minéraux: #26 et #29 / procédé de production: vert pelouse sombre 589 1 g + 1 g i 1093 C / 45 min minéraux: #18 et #27 / procédé de production: vert pelouse + clair 590 1.50 g # + 1.50 g i 1000 C / 1 h que le vert pelouse foncé minéral: #5 / procédé de production: vert pelouse foncé 591 50 g + HCl 200 ml ou amiante entièrement recouverte de HCl / trempage: 1 se minéraux: #18 + #27 / procédé de production: vert pelouse très 601 1.50 g + 1.50 g / 1000 C / 8 h foncé minéral: #95 / procédé de production: vert pelouse très 602 3 g + HCl 80 ml / trempage: 2 sem. / séparafoncé Equasi noir) tion du liquide et du solide / séchage sur plaque chauffante / le solide est irradié au rayonnement γ à 424.7 Mrad minéraux: #18 + #26 / procédé de production: vert pelouse noir 603 1.50 g #18 + .25 g #26 / 1287 C / 1 h # 604 1.50 g #18 + .50 g #26 / 1287 C / 1 h minéral: #9 / procédé de production: vert pelouse clair 605 2 g + Na2CO3 2 g / 0#815 C + 30 min à 815 C / orange minéraux: #9 + #98 i procédé de production: vert pelouse foncé 606 1 g + Na2CO3 2 g + 1 g / 0#871 C / brun noir minéraux: #18 + #27 / procédé de production: vert pelouse clair 607 .50 g #27 + 1.50 #18 / 1000 C / 2 h / irradié (léger ton bleu) au rayonnement γ à 64.7 Mrad minéraux: #18 + #27 / procédé de production: vert pelouse 608 1.50 g + 1.50 g / 1000 C / 1 h (ton bleu) 609 1 g #27 + 1.50 g #18 / 1000 C / 1 h # 610 .50 g #27 + 1.50 g #18 / 1000 C / 1 h minéraux: #18 + #26 / procédé de production: vert pelouse 611 1 g + 1 g / 1093 C / 45 min (ton bleu) 612 1 g + 1 g / broyés et humectés avec de l'eau # jusqu'à consistance de pâte / 1093 C / 45 min vert pelouse (très 613 1.50 g #18 + .50 g #26 / 926 C / 1 h léger ton bleu) vert pelouse (ton 614 1.50 g #18 + .50 g #26 / 1093 C / 1 h bleui encore + foncé # encore + foncé 615 1.50 g #18 + .50 g #26 / 1260 C / 1 h minéraux: #18 + #27 / procédé de production: vert pelouse moyen 616 .50 g #27 + 1.50 g #18 / 1000 C / 2 h / irra (léger ton bleu) dié au rayonnement γ à 424.7 Mrad minéraux: #19 + #26 / procédé de production: vert pelouse inten- 617 .50 g #19 + 1 g *26 / 926 C i 1 h se (léger ton bleu) vert plouse moyen 618 1 g #19 + 1.50 g #26 / 926 C / 1 h (ton bleu) vert pelouse (ton 619 1 g + 1 g / 926 C / 1 h bleu) un peu + clair vert pelouse (ton 620 1 g #19 + .25 g #26 / 926 C / 1 h bleu) + clair 4 vert pelouse (ton 621 1.50 g #19 + .50 g #26 / 926 C / 1 h bleu) + clair que le vert pelouse moyen minéral: #21 / procédé de production: vert pelouse très 622 2 g + Na2CO3 2 g / 0# 982 C + 1 h à 982 C intense (ton bleu) minéraux: #18 + *26 I procédé de production: vert pelouse (ton 623 1.50 g *18 + .50 g #26 / 1037 QC i I h: .25 g bleu3 un peu + pâle + HF 20 ml / trempage: 24 h / séchage dans une que le vert pelouse étuve à 37 C foncé (ton bleu) minéraux: *73 + #7b / procédé de production: vert pelouse (ton 624 0.14061 g #73 irradié au rayonnement y à 2.26 bleu) + pale que Mrad + 0.14061 g indigo irradié au rayonnele vert pelouse ment γ à 2.26 Mrad + 0.14061 g #76 / broyage foncé (ton bleu) minéral: i73 / procédé de production: vert pelouse (ton 625 O.i4061 g #73 irradié au rayonnement y à 2.26 bleu) un peu + pâle Mrad + 0.14061 g indigo irradié au rayonneque le vert pelouse ment γ à 2.26 Mrad + Na2CO3 0.28122 g / foncé (ton bleu) broyage minéral: #73 J procédé de production: vert pelouse foncé 626 0.14061 g #73 irradié au rayonnement X à 2.26 (ton bleu) Mrad + 0.14061 g indigo irradié au rayonne ment γ à 2.26 Mrad / broyage minéraux: #33 + #26 f procédé de production: vert pelouse (ton 627 6 g #33 + 2 g #26 / 1037 C / 30 min bleu) foncé minéraux: t18 + #26 / procédé de production: vert pelouse (ton 628 1.50 g #18 + .50 g #26 / 1037 C / 1 h: .25 g bleu) + intense + HCl 20 ml / trempage: 3 j / séchage sur plaque chauffante minéral: i5 / procédé de production: 0#1037 OC: 50 g + HCl 200 ml ou amiante recou verte de HCl / trempage: 1 sem. i séchage sur plaque chauffante: vert pelouse (ton 629 1 g + 0.28122 g indigo + 0.14961 g noir bleu) un peu + pâle animal + 0.14061 g MgO / broyage que le vert pelouse foncé (ton bleu) vert pelouse (ton 630 1 g + 0.28122 g indigo + 0.14061 g noir bleu) un peu + pâle animal + Na2CO3 0.28122 g / broyage que le vert pelouse foncé (ton bleu) # vert pelouse très 631 1 g + 0.28122 g indigo + 0.14061 g noir foncé (ton bleu animal / broyage très accentué) minéral: #5 I procédé de production: vert pelouse (ton 632 0# 1037 OC:50 g + HCl 200 ml ou amiante recoujaune) un peu + pâle verte de HCl / trempage: 1 sem. i séchage sur que le vert pelouse plaque chauffante: 1 g + 0.14061 g indigo + très intense (ton MgO 0.14061 g / broyage jaune) minéraux: #20 + #27 / procédé de production: vert pelouse (léger 633 1.50 g #20 + .50 g #27 / 1000 C / 2 h ton brun) minéraux: #18 + P26 / procédé de production: vert pelouse moyen 634 1 g + 1 g + MgO 1 g / 982 C / 15 h (léger ton brun) minéral: #92 / procédé de production: vert pelouse foncé 635 2 g + Na2CO3 2 g i Ot 871 C + 1 h à 871 C et sombre (ton brun) J irradié au rayonnement B à 424.7 Mrad minéraux: #18 + #26 / procédé de production: vert pelouse très 636 1 g + 1 g + 1 g Ca(OH)2 / 926 C / 1 h pâle (ton gris) minéraux: #18 + #26 i procédé de production: vert pelouse pâle 637 1 g + 1 g + 1 g SiC / 926 C / 1 h (ton gris) minéral: #11 / procédé de production: vert pelouse clair 638 2 g + Na2CO3 2 g i 0 # 871 OC + 1 h à 871 C (ton gris) irradié au rayonnement y à 550.22 Mrad minéral: #53 / procédé de production: vert clair mitoyen 639 1% #53 est mélangé à de la pâte de verre et le entre le vert menthe tout est fusionné à 1315 oC et le vert pelouse # plus sombre 640 irradié au rayonnement γ à 9.88 Mrad minéral: #52 i procédé de production: vert émeraude + 641 2 g + Na2CO3 2 g / 0# 982 C + 1 h à 982 C accentué que le vert émeraude pâle minéral: #52 i procédé de production: vert émeraude 642 2 g + Na2CO3 2 g i Ot 926 C + 1 h à 926 C beaucoup + intense irradié au rayonnement W à 64.7 Mrad que le vert émeraude pâle minéral: #34 / procédé de production: vert émeraude pâle 643 100 g + HCl 100 ml I trempage: 5 m. I séchage naturel / 0#232 C: 50 g + NH4OH 5 ml / sé chage naturel: .1 g + 50 cc résine de poly- ester transparente + 1% catalyseur / broya ge manuel i dépôt dans un contenant fermé d'un couvercle et déposé dans un four pour les plastiques à 37 C jusqu'à durcissement minéral: #17 J procédé de production: vert émeraude un 644 2 g + HCl 20 ml + HNOx 5 ml i trempage: 6 j J peu + clair que le séparation du liquide et du solide i séchage vert émeraude clair naturel / irradié au rayonnement γ à 65.65 Mrad minéral: #8 I procédé de production: vert émeraude clair 645 poudre irradiée au rayonnement neutronique pendant 2,000 sec à 1012 neutrons i cm2 i sec ; puis, recouverte de 20 ml révélateur photographique D19 de Kodak / couleur du liquide minéral: #17 i procédé de production: a) vert émeraude 646 2 g + HCl 20 ml + HNO3 5 ml / trempage: 6 j / clair b) vert jaune séparation du liquide et du solide / séchage très clair naturel i couleur du a) liquide b) solide miméral: #34 / procédé de production: a) vert émeraude 647 pierre recouverte de 1000 ml acide acétique clair b) gris foncé i séchage naturel i prélèvement des cristaux sur la pierre: 2 g cristaux + H3PO4 20 mi / trempage: 3 j i séchage sur plaque chauffante (hum.) / couleur du a) liquide b) solide minéral: #99 i procédé de production: vert émeraude vif 648 2 g + Na2COz 2 g i 0#1037 OC + 1 h à 1037 C minéral: #17 / procédé de production: a) vert émeraude 649 3 g + HNO3 50 ml / trempage: 6 j / séparation b) vert pomme pâle du liquide et du solide / séchage naturel / couleur du a) liquide b) solide minéral: #60 / procédé de production: 2 g + Na2CO3 2 g: vert émeraude 650 0#871 C + 1 h à 871 C # 651 0#1037 C + 1 h à 1037 C minéral: #103 J procédé de production: a) vert émeraude 652 4 g + HCl 20 ml I trempage: 24 h i séparation b) gris brun du liquide et du solide / séchage sur plaque chauffante / couleur du a) liquide b) solide minéral: #104 / procédé de production: vert émeraude 653 4 g + H3PO4 20 ml / trempage: 3 j / séchage sur plaque chauffante minéral: #34 i procédé de production: vert émeraude + 654 100 g + HCl 100 ml i trempage: 5 m. / séchage intense sur une plaque chauffante: .50 g + NH4OH 5 ml i séchage naturel: .1 g + 50 cc résine de polyester transparente + 1% catalyseur I broyage manuel / dépôt dans un contenant fermé d'un couvercle et déposé dans un four pour les plastiques à 37 C jusqu'à durcissement minéral: #69 / procédé de production: vert émeraude 655 2 g + Na2CO3 2 g / 0# 982 C + 1 h à 982 C intense et foncé J irradié au rayonnement X à 423.88 Mrad minéral: #60 / procédé de production: vert émeraude 656 2 g + Na2CO3 2 g / 0# 926 C + 1 h à 926 C beaucoup + accentué irradié au rayonnement w à 424.7 Mrad minéral: #17 / procédé de production: a) vert émeraude 657 3 g + HCl 50 ml / trempage: 6 j / séchage naintense b > jaune turel / couleur du a) liquide séché naturelles canari très vif ment b) solide séché sur plaque chauffante minéral: #20 / procédé de production: vert émeraude 658 2 g + Na2CO3 1 g / 926 C / 1 h intense minéral: #30 / procédé de production: a) vert émeraude 659 4 g + HNOs 50 mi / trempage: 2 h I séparation intense b) vert du liquide et du solide en 6 parties: a) le pomme clair c) vert liquide pur: séchage naturel; b) le liquide olive (léger ton pur: séchage sur bain de sable; c) le liquide jaune) d) vert olive et un peu de solide; d) le solide: séchage nae) vert clair (léger turel; e) le solide: séchage sur bain de saton bleu) f) vert ble; f) le solide issu de c): séchage naturel olive (léger ton J couleur de a, b, c, d, e et f jaune) [moins intense que c)) minéral: #54 / procédé de production: vert émeraude 660 1 g + Na2CO3 1 g / 982 C / 1 h intense minéral: '*34 / procédé de production: vert émeraude + 661 pierre recouverte de 1000 ml acide acétique foncé que le vert / séchage naturel / prélèvement des cristaux émeraude prononcé sur la pierre / cristaux irradiés au rayonne ment @ à 64.7 Mrad minéral: #34 / procédé de production: vert émeraude + 662 pierre recouverte de 1000 ml acide acétique intense / séchage naturel / prélèvement des cristaux sur la pierre: I g cristaux + NH+OH 4 ml / séchage naturel: .20 g + 50 cc résine de polyester transparente + 1% catalyseur / broyage manuel / moulage f durcissement / irradié au rayonnement électronique à 305,082 rad minéral: #34 / procédé de production: vert émeraude + 663 pierre recouverte de 1000 mi acide acétique clair que le vert / séchage naturel / prélèvement des cristaux émeraude très vif sur ia pierre i les cristaux sont irradiés au rayonnement électronique à 302,831 rad mineral: #22 f procédé de production: a) vert émeraude 664 4 g + NHO3 100 mi / trempage: 2 em. i séparatrès intense tion du 1er liquide et du solide i ajout de b) bleu très vif I HNO5 100 mi au même solide I séparation du 2s vert turquoise aigu liquide et du solide I séchage au dessicateur c) vert intense, mi- du 2e liquide / séchage naturel du solide / toyen entre le vert couleur du a) 1er liquide b) 2e liquide pelouse et le vert c) solide de Paris minéral: #95 / procédé de production: vert émeraude 665 3 g + HC1 BO ml / trempage: 2 sem. ; séparabeaucoup + intense tion du liquide et du solide i séchage sur que le vert émeraude plaque chauffante / le liquide est irradié au très vif rayonnement @ à 64.7 Mrad minéral: #34 / procédé de production: vert émeraude + vif 666 pierre recouverte de 1000 mi acide acétique et intense que le / séchage naturel s prélèvement des cristaux vert émeraude très sur ia pierre: 2 g cristaux + 4 g ciment intense Portland + 6 cc polymer à béton + 0,18 cc catalyseur + 1.50 millième de 9 de cobalt 6% / broyage manuel / moulage / durcissement / ir radié au rayonnement # à 18.85 Mrad minéral: #27 t procédé de production: vert émeraude 667 4 g + H2PO4 50 ml / trempage: 2 sem. / puissant séchage sur plaque chauffante (hum.) minéral: #50 + #98 / procédé de production: vert émeraude 668 10 g + 10 g + Na2CO3 20 g / 982 C puissant et sombre / 1 h minéral: #181 / procédé de production: 2 g + Na2CO3 2 g: vert émeraude très 668.1 871 oC / 3 h puissant # + foncé 668.2 871 C / 8 h minéral: #81 + *98 / procédé de production: vert émeraude très 669 1 g + 1 g + Na2CO3 3 g / 871 C / 1 h puissant minéral: #181 / procédé de production: vert émeraude 670 2 g + K2CO3 3 g / 0# 871 C extrêmement puissant mindral: *34 / procédé de production: vert émeraude foncé 671 pierre recouverte de 1000 mi acide acétique / séchage naturel / prélèvement des cristaux sur la pierre: 5 g cristaux + NH4OH 25 mi / séchage naturel / irradié au rayonnement @ à 424.7 Mrad minéral: #54 / procédé de production: vert émeraude + 672 1 g + K2CD3 3 g / 0# 982 C foncé que le vert émeraude foncé minéral: *81 / procédé de production: vert émeraude très 673 2 g + Na2CO3 2 g / 0# 982 C + 1 h à 982 C puissant at foncé minéraux: #150 + #98 / procédé de production: vert émeraude som- 674 10 g + 10 g + Na2CO3 20 g / 0# 1121 oC bre allant vers le noir minéral: #107 / procédé de production: vert émeraude très 675 1 g + Na2CO3 2 g / 0# 982 C vif (ton bleu) minéral: #24 / procédé de production: vert émeraude très 676 1 g + 6.50 g poudre de verre (spruce pine puissant (ton bleu) batch) / broyage manuel / dépôt sur une plaque I de céramique biscuitée J chauffage dans un 1 four de 0#1000 C en atmosphère normale f re I froidissement lent au four s'accentue un peu 677 irradié au rayonnement y à 9.88 Mrad minéral: #81 / procédé de production: 2 g + K2CO3 g: vert émeraude (ton 678 0# 926 C bleu) + saturé et sombre que le vert émeraude extrêmement puissant # encore + intense 679 0# 982 C minéral: #112 t procédé de production: 2 g + Na2CO3 2 g: vert émeraude (ton 680 0# 982 C + 1 h à 982 C bleu) extrêmement puissant # s'intensifie 681 0# 1037 C + 1 h à 1037 C minéral: #54 / procédé de production: vert émeraude (ton 682 1 g + K2CO3 2 g / 0# 982 C bleu) + plus foncé que le vert émeraude noir (ton bleu) minéral: #5 I procédé de production: vert kaki clair 683 2 g + Na2CO3 2 g / Otg82 C + 1 h à 982 C minéral: #6 / procédé de production: 2 g + Na2CO3 2 g: vert kaki clair 684 982 C / 1 h # 685 1037 C / 1h minéral: #2i / procédé de production: vert kaki 686 2 g + K2CO3 2 9 / 0#815 C minéral: #5 / procédé de production: 50 g + HCl 200 ml ou amiante recouverte de HCl / trempage: 1 sem. / séchage sur plaque chauffante: 3 g + Na2CO3 4 g: vert kaki 687 982 C / 45 min # + foncé et vert 688 982 C / 55 min minéral: #6 / procédé de production: vert kaki moyen 689 2 g + Na2CO3 2 g / 648 C / 1 h minéraux: #14 + #26 / procédé de production: vert kaki moyen 690 1.50 g #14 + .50 g #26 / 0# 1037 C # s'accentue beaucoup 691 irradié au rayonnement électronique à 302,831 rad minéral: #5 / procédé de production: vert kaki / vert 692 50 g + HCl 200 ml ou amiante recouverte de HCl / trempage: 1 sem. / séchage sur plaque chauffante: 3 g + Na2CO3 4 g / 982 C / 1 h minéral: #26 / procédé de production: vert kaki foncé 693 1 g + 6.50 g poudre de verre (spruce pine (reflet jaune) batch) / broyage manuel / dépôt sur une plaque de céramique biscuitée / chauffage dans un four de 0#1000 C en atmosphère normale / re frodidissement lent au four + foncé 694 irradié au rayonnement # à 4.94 Mrad Minéraux: #14 + #26 / procédé de production: vert kaki moyen 695 1.50 g #14 + .50 g #26 / 0#1037 C / irradié (ton brun) au rayommement # à 424.7 Mrad minéral: #6 / procédé de production: vert kaki moyen 696 2 g + Na2CO3 2 g / 0# 648 C + 1 h à 648 C (ton brun orangé) minéral: #6 / procédé de prouction: vert kaki accentué 697 2 g + Na2CO3 2 g / 482 C / 1 h / irradié (léger ton brun gris) au rayonnement # à 424.7 Mrad minéraux: #18 + #26 / procédé de production: vert très clair 698 1.50 g #18 + .50 g #26 / broyés et humectés [quasi beige] avec de l'eau jusqu'à consisitance de påte / 704 C / 1 h minéraux: #26 + #29 / procéde de production: vert très clair 699 1.50 g #29 + .50 g #26 / broyés et hu= [quasi beige] mectés avec de l'eau jusqu'à consistance de pâte / 815 C / 1 h minéraux: #18 + #26 / procédé de production: vert beige + pâle 700 1.50 g #18 + .50 g #26 / 898 C / 1 h que vert beige clair / irradié au rayommement # à 550.22 Mrad minéraux: #18 + #27 / procédé de production: vert beige + pâle 701 .50 g #97 + 1.50 g #18 / Ot 10.37 C/ irque vert beige clair radié au rayonnement X à 424.7 Mrad minéral: #22 / procédé de production: vert beige 702 3 g + 20 ml solution de cyanure (95% eau distillée + 5% KCN) / séchage naturel / le solide est irradié au rayonnement # à 424.7 Mrad minéral: #1 / procédé de production: vert brun clair 703 3 g + H2SO4 50 ml / trempage: 2 sem. / séchage sur plaque chauffante minéral: #50 / procédé de production: vert brun 704 4 g poudre déposés sur une pièce d'acier inoxydable mesurant 1" x 1" / 760 oC i 20 min I retrait immédiat minéraux: #26 + #29 i procédé de production: vert brun 705 1.50 g #29 + .50 g # 26 / 1093 C / 1 h + accentué 706 1.50 g #29 + .50 g #26 / 1093 C / 4 h encore + accentué 707 1.50 g *29 + .50 g $26 / 1093 C / 8 h minéral: #77 / procédé de production: vert brun (reflet 708 1 g + 6.50 g poudre de verre (spruce pine j aune) batch) / broyage manuel i dépôt sur une plaque de céramique biscuitée / chauffage dans un four de 0#1000 C en atmosphère mormale / re froidissement lent au four minéral: #44 I procédé de production: vert brun (ton 709 2 g + HCl 20 ml / trempage: 3 j / séchage sur ambré) clair plaque chauffante: .20 g + 50 cc résine de polyester transparente + 1% catalyseur / broyage manuel / durcissement / irradié au rayonnement électronique à 305,082 rad minéralux: #26 + #96 / procédé de production: vert brun smbre 710 1 g + 1 g / 1093 C / 45 min (ton gris accentué) minéral: #34 / procédé de production: vert bouteille 711 pierre recouverte de 1000 ml acide acétique mousse / séchage naturel / prélèvement des cristaux sur la pierre / les cristaux sont chauffés 148 C / 10 min minéraux:#16 +#53 +#98 /procédé de production: *53 est chauffé 0# 760 C: 8 9 + 96 9 #98 J 815 C / 1 h: .50 g + .50 g #16: vert mousse 712 -871 C / 1 h # 713 -926 C / 1 h minéraux: #53 + #98 / procédé de production: vert mousse 714 #53 est chauffé 0#760 C; 8 g + 96 g #98 / 815 C / 1 h: .50 g + Na2CO3 .50 g / 871 C / 1 h minéral: #67 i procédé de production: vert mousse 175 2 g + Na2CO3 2 g / 0# 482 C + 1 h à 482 C / irradié au rayonnement γ à 63.88 Mrad minéral: #64 / procédé de production: vert mousse + 716 5 g + NH4OH 25 ml / séchage naturel / irradié intense au rayonnement γ à 64.7 Mrad minéraux: #103 + #98 / procédé de production: vert mousse moyen 717 1 g + 1 g / 1093 C / 20 min minéral: #67 / procédé de production: vert mousse 718 2 g + Na2CO3 2 g / 0# 593 C + 1 h à 593 C accentué / irradié au rayonnement γ à 63.88 Mrad minéral: *67 J procédé de production: vert mousse 719 2 g + Na2CO3 2 g I 0# 537 C + 1 h à 537 C accentué et foncé / irradié au rayonnement γ y à 424.7 Mrad minéral: #67 / procédé de production: vert mousse très 720 2 g + Na2CO3 2 g / 0# 537 C + 1 h à 537 C prononcé (léger / irradié au rayonnement γ à 64.7 Mrad ton bleu) minéral: #64 i procédé de production: vert lichen 721 1 g + NH4OH S ml / séchage naturel 4- + foncé 722 1 g +NH4OH 20 ml / séchage naturel mInéral: #28 j procédé de production: vert lichen foncé 723 2 g +Na2CO3 2 g / 482 C / 1 h [quasi noir] minéral: #56 / procédé de production: vert nacré clair 724 1 g + Na2CO3 2 g J 0# 982 C mitoyen entre vert lichen et vert olive, + vert olive que lichen) vert nacré clair 725 1 g + Na2CO3 3 4, g / Ot 982 C mitoyen entre vert lichen et vert olive, + vert lichen qu'olive] minéral: #67 / procédé de production: vert grir pâle 726 poudre finement broyée et chauffée de Ot 648 C: .50 g + HNO3 15 ml / trempage: 2 j / séchage sur plaque chauffante: .20 g + 50 cc résine de polyester transparente + 1% catalyseur / broyage manuel / moulage / durcissement / irradié au rayonnement électro nique à 305,082 rad354 minéral: *67 J procédé de production: vert gris beaucoup 727 finement broyée et chauffée de 0# 593 OC: 50 + accentué que le g + HNO3 15 ml i trempage: 2 j f séchage sur vert gris pâle plaque chauffante: .20 g + 50 cc résine de polyester transparente + 1% catalyseur / broyage manuel / moulage / durcissement i ir radié au rayonnement électronique à 305,092rad minéral: #6 / procédé de production: vert gris clair 728 4 g + H2SO4 200 ml / trempage: 4 sem. / sécha ge sur plaque chauffante / irradié au rayonne ment électronique à 302,831 rad minéral: #34 / procédé de production: vert gris 729 100 g + HNO3 100 ml / trempage: 5 m. / sécha ge naturel / 0# 204 C minéral: #42 / procédé de production: vert gris + intense 730 1 g + l cc peinture émail synthétique blanc transparent pour l'auto / broyage manuel i ap plication sur une pièce de tôle à carosserie mesurant 1" x 1" / irradié au rayonnement γ à 10 Mrad minéral: #8 J procédé de production: vert gris sombre 731 2 g + N2CO3 2 g / 0# 926 C + 1 h à 926 C minéral: #6 / procédé de production: vert gris (reflet 732 4 g + H2SO4 200 ml / trempage: 4 sem. / séchabrun) + pale que le ge sur plaque chauffante 1 irradié au rayonnevert gris moyen ment γ à 550.22 Mrad (ton brun) minéral: #4 J procédé de production: vert noir 733 2 g + Na2CO3 2 g / 0# 982 C + 1 h à 982 C / irradié au rayonnement γ à 424.7 Mrad minéraux: #53 + #98 / procédé de production: vert noir 734 1 g + 1 g + Na2CO3 2 g / 871 c / 1 h minéraux: #53 + #98 i procédé de production: vert noir 735 1 g + 1 g + Na2CO5 3 g i 871 C / 1 h 736 1 g + I g minéral: #97 i procédé de production: vert noir (ton 748 1 g + 1 cc peinture émail synthétique blanc gris) transparent pour l'auto 1 broyage manuel J ap plication sur une pièce de tôle à carosserie mesurant 1" x 1" / irradié au rayonnement γ à 57.4 Mrad minéral: #9 i procédé de production: vert olive + clair 749 4 g + HC1 80 ml i trempage: 2 sem. i séparaque le vert olive tion du liquide et du solide J séchage sur clair plaque chauffante / irradié au rayonnement γ à 70.4 Mrad minéral: 68 / procédé de production: vert olive clair 750 0# 1093 C / poudre irradiée au rayonnement γ à 64.7 Mrad minéral: #11 / procédé de production: vert olive clair 751 6 g + HCl 50 ml / trempage: 2 sem. / séchage en intense sur plaque chauffante minéral: #9 i procédé de production: a) vert olive clair 752 4 g + HCl 80 ml / trempage: 2 sem. / séparab) vert olive + tion du liquide et du solide I séchage sur intense plaque chauffante / couleur du a) solide b) liquide minéraux: #26 + #29 I procédé de production: vert olive clair 753 1.50 #29 + .15 g #26 / 898 C / 1h # 754 1.50 g + 1.50 g / 915 C / 1 h minéral: #6 i procédé de production: vert [genre vert 755 4 g + HCl 100 ml / trempage: 2 sem. / séchage olive] sur plaque chauffante minéral: #6 / procédé de production: vert olive 756 250 g + HCl 1650 ml dans un bêcher de 2000 ml ou amiante entièrement recouverte de HCl dans un contenant en hauteur / trempage: 1 sem. / séchage sur plaque chauffante (formation de 2 couches de couleurs superposées) la couche en profondeur est irradiée au rayonnement élec tronique à 162,431 rad minéral: #11 i procédé de production: vert olive 757 2 g + Na2CO3 2 g / Ot 926 OC + 1 h à 926 C minéraux: #18 + #26 / procédé de production: vert olive 758 1.50 g #18 + .50 g #26 / 1037 c: .25 g + H2SO4 20 ml / trempage: 3 j / séchage sur plaque chauffante minéraux: #26 + #29 / procédé de production: vert olive 759 1.50 g #29 + .50 g #26 / 1037 C / 1 h minéral: #50 I procédé de production: 4 g poudre déposés sur une pièce d'acier inoxydable mesurant 1" x 1": vert Egenre vert 760 760 OC / 3 min / retrait immédiat olive) 761 760 C I 6 min I retrait immédiat minéral: #56 / procédé de production: 2 g + Na2CO3 2 g: vert olive 762 0# 926 C + 1 h à 926 C # 763 0# 982 C + 1 h à 982 C minéral: #59 / procédé de production: vert olive 764 2 g + Na2CO3 2 g / 0# 926 C + 1 h à 926 C minéral: *77 I procédé de production: 2 g + Na2CO3 2 g: vert olive 765 0# 815 C + 1 h à 815 C + foncé 766 Ot 871 C + 1 h à 871 C encore + foncé 767 Ot 926 C + 1 h à 926 C encore + foncé 768 0# 982 C + 1 h à 982 C encore + foncé 769 0# 1037 C + 1 h à 1037 C minéral: i87 X procédé de production: vert olive 770 0# 704 C: 3 g + HCl 25 ml / trempage: 4-5 j / séchage sur plaque chauffante minéral: t54 / procédé de production: vert olive + sombre 771 1% est mélangé à de la pâte de verre et le que le vert olive tout est fusionné à 1315 C / irradiation au rayonnement γ à 4.94 Mrad minéral: #8 / procédé de production: vert olive moyen 772 0# 1093 C / poudre irradiée au rayonnement γ à 424.7 Mrad minéral: #28 J procédé de production: genre vert olive 773 5 g + NH4OH 25 ml / séchage naturel / irradié moyen et intense au rayonnement γ à 424.7 Mrad minéraux: #26 + #29 I procédé de production: vert olive moyen 774 1.50 g #29 + .50 g #26 / / 1010 C / 1 h minéraux: #5 + #64 / procédé de production: #5 est chauffé de 0# 1037 C: 50 g + HCl 200 ml ou amiante recouverte de HCl / trempage: 1 sem. J séchage sur plaque chauffante: vert olive 'moyen 775 1 g + 0.2812e g #64 + 0.14061 MgO I broyage vert olive un peu 776 1 g + 0.28122 g #64 + K2CO3 0.28122 9 / + pâle que le vert broyage olive moyen # vert olive moyen 777 1 g + 0.28122 g #64 / broyage minéral: #6 / procédé de production: vert olive + in- 778 4 g + HCl 100 ml / trempage: 2 sem. / séchage tense et accentué sur plaque chauffante / irradié au rayonnement γ à 190.22 Mrad minéral: t15 / procédé de production: vert olive intense 779 30 g + HCl 100 ml / trempage: 24 h / séchage dans une étuve à 130 C minéral: #15 i procédé de production: vert olive prononcé 780 3 g + HCl 20 ml + 5 ml eau / trempage: 4-5 j / séchage sur plaque chauffante minéraux: #18 + *26 1 procédé de production: vert olive vif 781 1 g + 1 g + 1 g SiC / 926 C / 1 h / re froidissement / 982 C / 15 h + 30 min minéral: #22 / procédé de production: vert olive intense 782 4 g + HNO3 100 ml f trempage: 2 sem. f sépara tion du ler liquide et du solide / séchage du 1er liquide au dessicateur / ajout au même so- llde de HNO3 100 mi I trempage: 2 sem. / sépa ration du 2e liquide et du solide I séchage au dessicateur du 2e liquide; séchage naturel du solide / 1e 2e liquide est irradié au rayonne ment γ à 64.7 Mrad minéral: #87 / procédé de production: vert olive 783 15 g + HCl 100 ml / trempage: 24 h / séchage prononcé sur plaque chauffante minéral: #7 / procédé de production: vert olive intense 784 2 g t Na2CO3 2 g / 0# 815 oC + 1 h à 815 C minéral: #9 / procédé de production: vert olive très 785 .81 g + Na2CO3 1.31 g / 926 C / 1 h / irraintense dié au ravonnement γ à 65.65 Mrad minéral: #15 / procédé de production: vert olive très 786 40 g + HCl 100 ml / trempage: 5 m. / séchage intense naturel minéral: #15 I procédé de production: vert olive plus 787 40 g + HCl 100 ml / trempage: 5 m. / séchage intense que le vert naturel / irradié au rayonnement γ à 424.7 olive très intense Mrad minéral: #26 / procédé de production: vert olive + sombre 788 1 g + .74 g poudre de coquille de moule; que le vert olive 926 c / 1 h / irradié au rayonnement γ à très intense 70.4 Mrad minéral: #27 I procédé de production: vert olive sombre 789 2 g + Na2CO3 2 g / 0# 871 C + 1 h à 871 C minéral: #50 / procédé de production: vert olive sombre 790 .45 g + Na2CO3 .45 g / dépôt sur une vitre me surant 1" x 1" x 1/8" / 0# 926 C / refroidis sement lent au four minéral: #50 / procédé de production: vert olive sombre 791 150 y pâte de verre (sodalime) est collecté à l'état de fusion dans la fournaise (1200 C) sur une tige de métal J 2 g #50 sont saupou drés à la surface du verre I puis, le tout est réintroduit dans la fournaise et fondu à la flamme à 1200 C / puis, la collecte est déta chée de la tige de métal minéral: #56 / procédé de production: vert olive sombre 792 1 g + K2CO3 1 g / 0# 982 C minéraux: t73 + #76 1 procédé de production: vert olive un peu 793 0.14061 g #73 irradié au rayonnement r à 2.26 + pâle que le vert Mrad + 0.14061 g sang de porc séché irradié olive foncé au rayonnement y à 2.26 Mrad + 0.14061 g in digo irradié au rayonnement W à 2.26 Mrad + 0.14061 g #76 irradié au rayonnement # à 2.26 Mrad / broyage minéral: #73 J procédé de production: vert olive un peu 794 0.14061 g #73 irradié au rayonnement X à 2.26 + pâle que le vert Mrad + 0.14061 g sang de porc séché irradié olive foncé au rayonnement y à 2.26 Mrad + 0.14061 g in digo irradié au rayonnement # à 2.26 Mrad + Na2CO3 0.28122 g / broyage minéral: #73 f procédé de production: vert olive foncé 795 0.14061 g #73 irradié au rayonnement y à 2.26 Mrad + 0.14061 g sang de porc séché irradié au rayonnement X à 2.26 Mrad + 0.14061 g in digo irradié au rayonnement # à 2.26 Mrad / broyage minéral: #6 I procédé de production: vert olive + vif 796 250 g + HCl 1650 ml dans un bécher de 2000 ml que le vert olive ou amiante recouverte de HCI dans un contenant foncé en hauteur t trempage: 1 sem. / séchage sur plaque chauffante (formation de 2 couches de couleurs superposées) l la couche en profon deur est irradiée au rayonnement # à 550.22 Mrad minéral: #22 / procédé de production: vert olive vif et 797 4 g + HCl 100 ml / trempage: 2 sem. / séparafoncé tion du liquide et du solide / séchage sur plaque chauffante / irradié au rayonnement # à 424.7 Mrd minéral: t87 I procédé de production: vert olive foncé 798 3 g + HCl 25 ml / trempage: 3 j / séchage sur et intense plaque chauffante / irradié au rayonnement # à 424.7 Mrad minéral: #91 I procédé de production: vert olive foncé 799 6 g pierres + 27.4 g ciment Portland + 13 cc eau / malaxage / moulage I durcisse ment / irradié au rayonnement y à 18.85 Mrad minéral: #95 / procédé de production: vert olive foncé 800 0#1037 C: .30 g + HCl 50 ml / trempage: 2 sem. J séparation du liquide et du solide i séchage sur plaque chauffante / irradié au rayonnement # à 424.7 Mrad minéral: #22 / procédé de production: vert olive (léger 801 4 g + H2SO4 100 ml J trempage: 2 sem. / sépaton vert menthe) ration du liquide et du solide / séchage sur + foncé que ie plaque chauffante / irradié au rayonnement W vert olive intanse à 64.7 Mrad (ton vert menthe) minéral: #50 i procédé de production: vert olive clair 802 150 g pâte de verre (sodalime) est collecté ton jaune) à l'état de fusion dans la fournaise (1200 C) sur une tige de métal J .45 o #50 est saupou dré à la surface du verre J puis, le tout est réintroduit dans la fournaise et fondu à la flamme à 1200 C / puis, la collecte est dé tachée de la tige de métal minéral: #15 / procédé de production: vert olive (ton 803 0# 537 C: 3 g + HCl 25 ml / trempage : 3 j / jaune) séchage sur plaque chauffante minéral: #15 J procédé de production: vert olive (ton 804 3 g + HCl 25 ml i trempage: 5 j i séchage sur jaune) [différent plaque chauffante de ci-dessus] minéral: #61 J procédé de production: vert olive (ton 805 2 g + Na2CO3 2 g / 0# 926 C + 1 h à 926 C janue) minéral: #22 J procédé de production: vert olive (ton 806 4 g + NHO3 100 mi f trempage: 2 sem. I séparajaune) un peu + tion du 1er liquide et du solide f séchage au foncé dessicateur du 1er liquide i ajout au même so- lide de NHO3 100 ml J trempage: 2 sem. i sépa ration du 2e liquide et du solide J séchage au dessicateur du 2e liquide i séchage naturel du solide / le solide est irradié au rayonnement # à 424.7 Mrad minéral: #50 J procédé de productIon: vert olive {léger 807 .45 g + Na2CO3 .45 g i dépôt sur une vitre meton jaune) un peu surant i" x 1@ x 1/8@ i Ot 982 C / refroidis + clair que le sement lent au four vert olive sombre (ton jaune) minéral: #50 / procédé de production: vert olive moyen 808 150 g pâte de verre (sodalime) est collecté (ton jaune) à l'état de fusion dans la fournaise (1200 C) sur une tige de métal J 1 g *50 est saupoudré a la surface du verre i puis, ie tout est ré introduit dans la fournaise et fondu à la flamme à 1200 C / puis, la collecte est déta chée de la tige de métal minéral: #27 I procédé de production: vert olive prononcé 809 2 g + Na2CO3 2 g f 0# 1037 C + 1:45 h à (reflet orangé 1037 C / irradié au rayonnement # à 64.7 Mrad localisé) minéral: #50 t procédé de production: vert olive sombre 810 1 g poudre déposé sur une vitre mesurant 1" (reflet orangé x 1" x 1/8" / 0#815 C / refroidissement lent localisé) au four minéral: #54 / procédé de production: vert olive léger 811 1% est mélangé à de la pâte de verre et le ton ambré) tout est fusionné à 1315 C / irradiation au rayonnement # à 9.88 Mrad minéral: #15 / procédé de production: vert olive (ton 812 3 g + NHO3 5 ml + HCl 20 ml / trempage: 4-5 j brun) / séchage sur plaque chauffante minéral: #55 i procédé de production: vert olive (ton 813 2 g + Na2CO3 2 g / 0# 815 C + 1 h à 815 C minéraux: #73 + #76 i procédé de production: vert olive (ton 814 1 g #73 + 0.14061 g indigo irradié au rayonbrun) plus pâle que nement y à 2.26 Mrad + 0.14061 g t76 f broyage le vert olive moyen (ton brun) minéral: #67 J procédé de production: vert olive moyen 815 593 C / 1 h / irradié au rayonnement # à (ton gris) 424.7 Mrad minéral: #56 / procédé de production: vert nacré clair 816 1 g + Na2CO3 2 g / 0# 982 oC motoyen entre vert olive et vert lichen minéral: #70 I procédé de production: vert mitoyen entre 817 1 g + Na2CO3 2 g i 0t'982 C vert olive et vert de phtalo minéral: #54 i procédé de production: vert sombre mitoyen 818 1% est mélangé à de la pâte de verre et le entre vert pomme et $tout est fusionné à 1315 C vert olive minéral: #27 / procédé de production: vert mitoyen entre 819 2 g + H3PO4 20 mi i trempage: 3 j i séchage vert olive et vert sur bain de sable i irradié au rayonnement y à pomme + intense et 424.7 Mrad foncé que le vert intense et focé minéral: #53 i procédé de production: - 4 g + Na2CO3 4 g: vert olive mousse 820 0# 871 C # 821 0#982 C - # 4 g + Na2CO3 3 g: # 822 0#871 C # 823 0#982 C - # 4 g + Na2CO3 2 g: # 824 0#926 C # 825 0#982 C - # 4 g + Na2CO3 1 g: # 826 0#926 C # 827 0#982 C 1 - 4 g + Na2CO3 4 g: # 828 0#871 C # 829 0#982 C - # 2 g + Na2CO3 4 g: # 830 0#871 C # 831 0#982 C I - 1 g + Na2CO3 4 g: # 832 03871 C # 833 0#982 C - # 2 g + Na2CO3 3 g: # 834 0#926 C # 835 0#982 C 1 - 1 g + Na2CO3 3 g: # 836 0#926 C # 837 0#982 C # - - 3 g + Na2CO3 1 g: 838 0#926 C 839 0#982 C I - 3 g + Na2C03 2 g: 1 840 0t871 oC # 841 0#982 C # - 1 g + Na2CO3 1 g: # 842 0#926 C # 843 0#982 C minéral: #53 I procédé de production: 3 g + Na2CO3 4 g / 926 C: mitoyen entre rouge 844 15 min brun et vert olive mousse # # vert olive mousse 845 30 min + intense # encore + # 846 60 min # encore + 847 1:30 h minéraux: #53 + #93 i procédé de production: vert olive mousse 848 .50 g + .50 g + Na2CO3.50 g / 926 C / 1 h minéraux: #53 + #98 J procédé de production: vert olive mousse 849 1 g + 1 g / 0#926 C / refroidissement: intense .50 g + Na2CO3 1 g / 0#926 C minéraux: #50 + #98 i procédé de production: vert pomme pâle i 850 .45 g + .45 g i dépôt sur une vitre mesurant jaune organé pâle 1" x 1" x 1/8" / 0#787 C / refroidissement lent au four minéral: #11 / procédé de production: vert pomme clair 851 2 g + Na2CO3 2 g / 0#815 C + 45 min à 815 C minéral: #11 I procédé de production: vert pomme clair 852 pierre irradiée au rayonnement X à 65 Mrad: et vif .30 g poudre irradiée + Na2CO3 .50 g 1 926 C / 1 h minéral: #100 I procédé de production: a) vert pomme clair 853 60 g + H3PO4 100 mi / trempage: 3 sem. i sépab) vert nacré clair ration du ler liquide et du solide J séchage c) gris clair sur plaque chauffante (hum.) i couleur de a) la 1ère couche de liquide en surface b) 2e couche de liquide c) du solide minéral: #101 / procédé de production: a) vert pomme clair 854 40 g + H3PO4 100 ml / trempage: 3 sem. / b) vert menthe clair séparation du ler liquide et du solide / séc) gris brun chage sur plaque chauffante (hum.) I couleur du a) ler liquide b) 2e liquide t) solide minéral: #17 / procédé de production: vert pomme + foncé 855 2 g + HNO3 15 ml + HCl 10 ml / trmpage: 6 j et sombre que le I séparation du liquide et du solide i séchage vert pomme clair naturel / irradié au rayonnement # à 65.65 Mrad minéral: +5 / procédé de production: a) vert pomme 856 250 g + HCl 1650 ml dans un bécher de 2000 ml b) orange (léger ou amiante recouverte de HCl dans un contenant ton vert) c) orange en hauteur / trempage: 1 sem. I séchage sur clair plaque chauffante (formation de 3 couches de couleurs superposées! J couleur de la couche a) en profondeur b) mitoyenne c) en surface minéral: *5 / procédé de production: vert pomme 857 0t 537 OC: 3 9 + HCl 25 ml J séchage immédiat sur plaque chauffante: .3 g + 50 cc résine de polyester transparente + 17. - catalyseur I broyage manuel i moulage J dépôt dans un con tenant fermé d'un couvercle et déposé dans un four pour les plastiques à 37 C jusqu'à dur # cissement # vert pomme 858 3 g + HCl 5 ml + 20 ml eau / trempage: 5 j / séchage dans une étuve a 37 OC: .3 9 + 50 cc résine de polyester transparente + 1% catalyseur i broyage manuel / moulage J dépôt dans un contenant fermé d'un couvercle et dé posé dans un four pour les plastiques à 37 QC jusqu'à durtissement vert pomme 859 3 g + HCl 15 ml + 10 ml eau / trempage: 5 j | / séchage dans une étuve à 37 C .3 g + 50 cc résine de polyester transparente + 10 gouttes catalyseur / broyage manuel / mou lage / dépôt dans un contenant fermé d'un cou vercle et déposé dans un four pour les plasti- # ques à 37 C jusqu'à durrissement # vert pomme 860 3 g + HCl 15 ml + 10 ml eau / trempage: 5 j | / séchage dans une étuve à 37 C: .3 g + 50 | cc résine de polyester transparente + 8 gouttes catalyseur / broyage manuel f mou lage I dépôt dans un contenant fermé d'un cou vercle et déposé dans un four pour les plasti # ques à 37 C jusqu'à durcissement # vert pomme 861 3 g + HCl 20 ml + 5 ml eau / trempage: 5 j | / séchage dans une étuve à 37 C: .3 g + 50 | cc résine de polyester transparente + 17. catalyseur I broyage manuel I moulage/ dépôt dans un contenant fermé d'un couvercle et déposé dans un four pour les plastiques à # 37 C jusqu'à durcissement # vert pomme 862 3 g + HCl 25 ml / trempage: 5 j / séchage dans une étuve à 37 C: .3 g + 50 cc résine de polyester transparente + 17. catalyseur 1 broyage manuel I moulage I le contenant est fermé pendant le durcissement vert pomme 863 3 g + HCl 20 ml + 5 ml eau I trempage: S j I séchage dans une étuve à 37 C: .3 g + 50 cc résine de polyester transparente + 1% catalyseur / broyage manuel I moulage f le # contenant est fermé pendant le durcissement # vert pomme 864 3 g + HCl 15 ml + 10 ml eau / trempage: 5 j f / séchage dans une étuve à 37 C: .3 g + 50 cc résine de polyester transparente + 1% catalyseur I broyage manuel J moulage I le # contenant est fermé pendant le durcissement # vert pomme 865 3 g + HCl 10 ml + 15 ml eau / trempage: 5 j I séchage dans une étuve à .37 C: .3 g + 50 cc résine de polyester transparente + 1% catalyseur / broyage manuel f moulage I le contenant est fermé pendant le durcissement vert pomme 866 3 g + HC1 5 mi + 20 ml eau / trempage: 5 j 1 séchage dans une étuve à 37 C: .3 g + 50 cc résine de polyester transparente + 1% catalyseur I broyage manuel I moulage I le contenant est fermé pendant le durcissement minéral: #9 / procédé de prodction: vert pomme 867 .81 g + Na2CO3 1.31 g / 926 C / 1 h minéral; *22 / procédé de production: a) vert pomme 868 3 g + 20 ml solution de cyanure (KCN 5% b) vert turquoise + 95% eau distillée) i séchage naturel / couleur du a) liquide b) solide minéral: *n7 I procédé de production: vert pomme 869 2 g + K2CO3 2 g / 0#982 C minéral: #28 J procédé de production: a! vert pomme 87 2 g + HCl 25 mi f séchage naturel í couleur b) jaune citron du a) liquide b) solide clair et vif minéraux: #50 + #98 / procédé de production: vert pomme 871 2 g + 2 g / 704 C / 1 h minéraux: i50 + #98 / procédé de production: vert pomme i orange 872 1 g + 1 g + 6.50 g poudre de verre (spruce caramel (reflet pine batch) f broyage manuel I dépôt sur une j aune) plaque de céramique biscuitée / chauffage dans un four de 0#1000 C en atmosphère normale / refroidissement lent au four minéral: #50 / procédé de production: vert pomme J orange 873 1 g poudre + 27.4 g ciment Portiand / jaune 1 gris + 13 cc eau I broyage manuel i moulage ase durcissement i rajout de 1 g poudre sur le ciment séché i 0# 926 C minéral: #50 f procédé de production: vert pomme 874 1 g poundre + Na2CO3 1 g / broyés et répartis sur la porcelaine / 0# 760 C minéraux: #50 + #54 / procédé de production: vert pomme 875 27.4 g ciment Portland + 13 cc eau + Na2COz i g + I g #54 f broyage manuel / mou lage / durcissement / rajout à la surface du ciment séché de 3 g #50 / 0# 926 C minéraux: #50 + #15 / procédé de production: vert pomme I orange 876 27.4 g ciment Portland + 5 g #15 + 13 cc eau I broyage manuel J moulage i durcisse ment J rajout à la surface du ciment séché de 3 g #50 / 0# 926 C minéral: #77 i procédé de production: a) vert pomme 877 8 g + H3PO4 100 mi i trempage: 4 ans / formab) blanc c) vert tion de 4 couches de couleurs superposées, émeraude moyen dont les 2 premières sont liquides et les 2 en d) vert pelouse profondeur sont solides 1 séparation des 4 foncé (ton gris) couches / séchage sur plaque chauffante (hum.) J couleur de a) ler liquide en surface b) 2e liquie c) 1ère couche de solide d) 2e couche de solide minéral: i"8 X procédé de production: vert pomme + vif 878 2 g + HCi 25 ml / séchage naturel / le liquide que le vert pomme est irradié au rayonnement y à 64.7 Mrad minéral: #9 / procédé de production: vert pomme + sombre 879 .81 g + Na2CO3 1.31 g / 926 C / 1 h / irraque le vert pomme dié au rayonnement électronique à 305,200 rad minéral: #7 / procédé de production: vert pomme mitoyen 880 2 g + HNO3 20 ml + HCl 5 ml / trempage: 6 j / entre le clair et séparation du liquide et du solide I séchage le moyen naturel I le solide est irradié au rayonnement y à 425.65 Mrad minéral: #64 / procédé de production: vert pomme moyen 881 2 g + H2SO4 20 ml / séchage naturel / irradié au rayonnement # à 424.7 Mard minéral: #17 / procédé de production: vert pomme moyen 882 2 g + HNO3 20 ml + HCl 5 ml I trempage: 6 i f et vif séparation du liquide et du solide / séchage naturel / le liquide est irradié au rayonne ment # à 425.65 Mard minéral: #55 / procédé de production: vert pomme moyen 883 4 g + HNO3 10 mi / trempage: 2 sem. 1 séparaet vif tion du ler liquide et du solide f séchage du 1er liquide au dessicateur / ajout au même o lide de HNO3 100 mi I trempage: 2 sem. i sépa ration du 2e liquide et du solide / séchage au dessicateur du 2e liquide I séchage naturel du solide / 1e 2e liquide est irradié au rayonnement # à 424.7 Mrad minéral: #11 / procédé de production: vert pomme vif 884 2 g + Na2CO3 2 g / 0# 871 C + 1 h à 871 C / irradié au rayonnement électronique à 302,831 rad minéral: *17 / procédé de production: a) vert pomme vif 585 12 g + HCl 40 ml / trempage: 3 j J séparation b) vert pomme très du 1er liquide et du solide / séchage naturel vif ci vert gris / ajout de HC! 100 mi au même solide / trempâle page: 3 j J séparation du 2e liquide et du solide / séchage sur bain de sable du 2e li quide / couleur du ai 2e liquide b) ler liqui de ci solide séché naturellement minéral: #17 / procédé de production: vert pomme vif B86 12 g + HNOo 40 ml / trempage: 3 h / séparation du ler liquide et du solide / ajout au même solide de HNO3 40 mi / trempage: 1 j I sépara tion du 2e liquide et du solide I rajout au même solide de HNO3 40 ml f trempage: 5 j I séparation du 3e liquide et du solide / sécha ge sur bain de sable i le 2e liquide est irra dié au rayonnement y à 64.7 Mrad minéral: #24 / procédé de production: a) vert pomme vif 887 5 g + HNO3 20 ml / trempage: 15 h / séparation b) vert pomme pâle du liquide et du solide / séchage naturel du c) vert pomme (ton ler liquide / retrait du dépôt de matière au jaune) d) jaune fond du ler liquide I séchage naturel du dépôt [tend veri orangel / ajout au même solide de HNO3 20 ml / trempa ge: 3 j / séchage naturel du 2e liquide / cou leur de a) ler liquide b) dépôt de matière au fond du ier liquide c) 2e liquide d) solide minéral: #71 í procédé de production: vert pomme très vif 888 4 9 + HCl 50 ml / trempage: 2 sem. / séchage sur plaque chauffante minéral: #17 J procédé de production: a) vert pomme très, 889 3 g + HCl 50 ml / trempage: 6 j / séparation très vif b) jaune du liquide et du solide J séchage naturel / canari très vif couleur du a) liquide b) solide minéral: #10 / Procédé de production: vert pomme foncé 890 pierre irradiée au rayonnement # à 65 Mrad: .76 g poudre irradiée + Na2CO3 1.26 g / 926 C / 1 h minéral: #27 i procédé de production: 2 g + Na2CO3 2 g: vert pomme foncé 891 Ot 982 oC + 1 h à 982 C # 892 0#1037 C+ 15 min à 1037 C + foncé 893 0#@1037 C+ 1:45 h à 1037 C encore + foncé 894 0#@1037 C+ 2 h à 1037 C minéral: #51 / procédé de production: - 1 g + Na2CO3 2 g: vert pomme foncé 895 815 C / 1 h 896 871 oC. / 1 h - # 1 g + Na2CO3 3 g: # 897 815 C / 1 h # 898 871 C / 1 h minéral: #107 i procédé de production: vert pomme foncé 899 pierre irradiée au rayonnement X à 65 Mrad: / broyage / .25 g poudre + Na2CO3 1.25 g / 926 C / 1h minéral: #108 i procédé de production: vert pomme très 900 12 g + HNOw 40 ml f trempage: 1 sem. i séchage clair / beige sur bain de sable i irradié au rayonnement y à rosé clair 423.88 Mrad minéral: #23 / procédé de production: vert pomme (ton 901 4 g + HNOz 50 ml i dès le dépôt, entrée en jaunei + pâle que ébullition / immédiatement après l'ébullition, vert pomme clair séparation du liquide et du solide i repos des (ton jaune) 2 séparément pendant 1 sem. I séchage naturel # irradié au rayonnement X à 64.7 Mrad minéral: #28 / procédé de production: vert pomme clair 902 1 g + NH40H 4 ml / séchage naturel: .20 g + 50 (ton jaune) cc résine de polyester transparente + 1% catalyseur J broyage manuel i moulage y dur cissement / Irradié au rayonnement S à 11.2 Mrad minéraux: #50 + *98 f procédé de production: vert pomme clair 903 .45 g + .45 g f dépôt sur une vitre mesurant (reflet jaune 1" x 1" x 1/8" / 0#815 C / refroidissement localisé) lent au four minéraux:#64 +#73 +#76 /procédé de production: vert pomme (ton 904 0.14061 g *64 irradié au rayonnement y à 2.26 jaune) + påle que Mrad + 0.14061 g #73 irradié au rayonnement # le vert pomme (ton à 2.26 Mrad + 0.14061 g #76 / broyage jaune) minéraux: *64 + *73 / procédé de production: vert pomme (ton 905 0.14061 g #64 irradié au rayonnement y à 2.26 jaune) + påle que Mrad + 0.14061 g #73 irradié au rayonnement # le vert pomme (ton à 2.26 Mrad + Na2CO3 0.28122 g / broyage Jaune) minéraux: #64 + #73 t procédé de production: vert pomme (ton 906 0.14061 g #64 irradié au rayonnement # à 2.26 jaune) Mrad + 0.14061 g #73 irradié@ au rayonnement # à 2.26 Mrad / broyage minéral: #34 j procédé de production: vert pomme (ton 907 pierre recouverte de 1000 ml d'acide acétique jaune) / séchage naturel / prélèvement des cristaux sur la pierre: 5 g cristaux + NH@OH 25 mi I séchage naturel: 1 g + 1 cc encre d'imprime- rie blanc transparent / broyage manuel / 1 im pression sur papier blanc glacé / irradié au rayonnement y à 22.8 Mrad minéral: #27 / procédé de production: 2 g + Na2CO3 2 g: vert pomme (ton 908 0#1037 + 1 h à 1037 C jaune) + foncé que le vert pomme foncé (ton jaune) # vert pomme (ton 909 0#:1037 C + 1:30 h à 1037 C jaune) + clair at vif minéral: #17 f procédé de production: vert pomme moyen 910 2 g + HNO3 iO ml + HCl 15 ml J trempage: 6 j ! (ton jaune) séparation du liquide et du solide f séchage naturel # le solide est irradié au rayonnement y à 425.65 Mrad 4. vert pomme moyen 911 2 g + HNO3 25 mi f trempage: ,6 j / sépara (ton jaune orangé) tion du liquide et du solide J séchage naturel / le liquide est irradié au rayonnement y à 425.65 Mrad minéral: #23 fi procédé de production: a) vert ponme clair 912 4 g + HNO3 50 mi / dès le dépôt, entrée en (ton orangé) b) brun ébullition / immédiatement après l'ébullition, chocolat clair séparation du liquide et du solide / repos des 2 # séparément pendant 1 sem. I séchage naturel / couleur dua) liquide b) solide vert pomme (léger 913 le liquide est irradié au rayonnement y à ton orangé) + inten- 424.7 Mrad se et foncé brune que le vert pomme orangé clair minéral: #11 I procédé de production: vert pomme (léger 914 2 9 + Na2CO3 2 g / 0# 871 C + 1 h à 871 C / ton orangé) irradié au rayonnement y à 190.22 Mrad minéral: #15 / procédé de production: 20 g + NaOH 20 g: vert pomme pâle 915 0#1065 C (ton beige crème) # un peu + accentué 916 0#1085 C # encore un peu 917 0#1090 C (reflet crème) # encore un peu 918 0#1093 C # encore (léger 919 0#1100 C reflet crème) minéral: t9 / procédé de production: vert pomme (ton 920 2 g + Na2CO3 2 g i 0#815 C + 15 min à brun) + sombre que 815 OC / irradié au rayonnement y à 64.7 Mrad le vert pomme clair (ton brun) minéral: #27 I procédé de production: vert pomme foncé 921 2 g + Na2CO3 2 g / 0#1037 C+ 30 min à et in tense (léger 1037 C ton gris) minéral: #11 / procédé de production: vert mitoyen entre 922 2 g + Na2CO3 2 g / 0# 815 C +' 1 h à '815 C vert pomme et vert menthe minéral: #15 J procédé de production: vert mitoyen entre 923 2 g + Na2CO3 2 g 1 Ot 815 oC + 40 min à vert pomme et vert 815 C de Paris minéral: #67 / procédé de production: vert jaune très, 924 fine poudre chauffée 0#704 C + 4 h à 704 C: très clair 1 g + 5 g pyrex / broyage manuel I chauffa ge: 5 C par min de 0#1245 C + maintien pen dant' 1 h / refroidissement: 5 C par min jus qu à l'air ambiant / le tout en atmosphère d'air naturel minéraux: *5 + *98 / procédé de production: vert jaune clair 925 50 g #5 + HCl 200 ml ou amiante r@couvarte de HCl # / trempage: 1 5@m. / séchage sur plaque chauf # fante: .50 g + .50 g #98 / broyage # vert jaune moyen 926 irradié au rayonnement # à 614.204 Mrad et mat minéral: #22 / / procédé de production: a) vert jaune 927 4 g + HCl 100 ml / trempage: 4 ans / séparab) jaune vert tion du liquide et du solide / séchage sur c) brun orangé bain de sable / couleur du a) liquide b) so- moyen lide séché sur bain de sable @) solide séché sur plaque chauffante minéraux: #18 + #26 / procédé de production: vert jaune 928 .10 g #18 + 1.50 g #26 / 926 C / 1 h # 929 .10 g #18 + 1 g #26 / 926 C / 1 h évolue # vers 930 .10 g #18 + .50 g #26 / 926 C / 1 h # 931 .10 g #18 + .25 g #26 / 926 C / 1 h vert bleu 932 .10 g #18 + .10 g #26 / 926 C / 1 h vert jaune 933 .25 g #18 + 1.50 g #26 / 926 C / 1 h # devient 934 .25 g #18 + 1 g #26 / 926 C / 1 h mitoyen entre vert 935 .25 g #18 + .50 g #26 / 926 C / 1 h bleu et vert jaune # vert jaune encore 936 .25 g #18 + .25 g #26 / 926 C / 1 h + vert bleu # encore + vert bleu 937 .25 g #18 + .10 g #26 / 926 C / 1 h minéraux: #26 + #29 / procédé de production: vert pelouse noir 938 .10 g #29 + 1.50 g #26 / 926 C / 1 h # 939 .10 g #29 + 1 g #26 / 926 C / 1 h évolue ver@ 940 .10 g #29 + .50 g #26 / 926 C / 1 h # 941 .10 g #29 + .25 g #26 / 926 C / 1 h vert jaune 942 .10 g #29 + .10 g #26 / 926 C / 1 h # vert de tons 943 .25 g #29 + 1.50 g #26 / 926 C / 1 h variés qui va 944 .25 g #29 + 1 g #26 / 926 C / 1 h # 945 .25 g #29 + .50 g #26 / 926 C / 1 h se rapprochant du 946 .25 g #29 + .25 g #26 / 926 C / 1 h vert jaune 947 .25 g #29 + .10 g #26 / 926 C / 1 h # v@rt jaune 948 1 g #29 + 1.50 g #26 / 926 C / 1 h # vert (ton jaune 949 1 9 #29 + 1 g #26 / 926 oC / 1 h accentué) minéral: #109 / procédé de production: vert jaune 950 3 g + HCl 50 ml / trempage: 2 sem. / séchage sur plaque chauffante minéral: #51 / procédé de production: a) vert jaune 951 12 g + HCl 40 ml / trempage: 22 i f séparation b) vert jaune foncé du liquide et du solide / séchage naturel / couleur de a) solide b) liquide minéral: #27 / procédé de production: vert jaune intense 952 2 g + Na2CO3 2 g / 0# 926 C + 1 h à 926 C# + foncé 953 irradié au rayonnement X à 64.7 Mrad minéral: #78 / procédé de production: a) jaune clair 954 4 g + HNO3 80 ml / trempage: 2 sem. / sépara (léger ton vert) tion du liquide et du solide / séchage dans un b) orange moyen vif dessicateur f couleur du a) solide b) liquide minéral: #67 / procédé de production: jaune (léger ton 955 finement broyée et chauffée de 0# 648 C; .50 vert) g + HNO3 15 ml / trempage: 2 j / séchage sur plaque chauffante minéral: #77 J procédé de production: jaune vert 956 0# 1037 0C: 1 g + H2SO4 50 ml J trempage: 2 sem. / séchage sur plaque chauffante minéral: #5 / procédé de production: jaune intense 957 0# 1037 C: 50 g + HCl 200 ml ou amiante recou verte de HCl / trempage: 1 sem. / séchage sur plaque chauffante / irradié au rayonnement # à 190.22 Mrad minéral: *5 J procédé de production: jaune vert + foncé 958 50 g + HCl 200 ml ou amiante recouverte de HCl que le jaune vert / trempage: I sem. i séchage sur plaque chaufvif fante i irradié au rayonnement y à 614.20 Mrad minéral: #5 / procédé de production: jaune crème un peu 959 3 g + HNO3 25 ml / trempage: 3 j / séchage + clair que le jaune sur plaque chauffante: .50 g + 1 cc encre crème clair d'imprimerie blanc transparent / broyage ma nuel / 14 surimpression, sur papier blanc glacé i irradié au rayonnement y à 22.8 Mrad minéral: #5 / procédé de production: jaune crème clair 960 50 g + HCl 200 ml ou amiante recouverte de HCl / trempage: 1 sem. / séchage sur plaque chauf fante: .50 g + Na2CO3 .5u g / #0#@1037 C / ir radié au rayonnement électronique à 305,200 rad minéraux: #5 + #16 / procédé de production: jaune crème clair 961 50 g #5 + HC1 200 ml ou amiante recouverte de HCl / trempage: 1 sem. I séchage sur plaque chauffante: .50 g + .50 g #16 / irradié au rayonnement # à 614.204 Mrad minéral: #106 f procédé de production: jaune de Naples 962 3 g + 5 g pyrex i broyage manuel I chauffaclair ge: 0#926 C + maintien pendant 2 h / le four est éteint I refroidissement lent au four / le tout en atmosphère d'air naturel minéral: #67 / procédé de production: jaune de Naples 963 poudre finement broyée et chauffée à 537 C # clair # 1 h jaune de Naples 964 pierre enrobée de pâte / 01.704 C / dégagée clair I de la pâte/ refroidie + rechauffée de 0# 815 oC | à l'air libre / prélèvement des cristaux sur | la pierre / leur couleur jaune de Naples 965 pierre enrobée de pâte / 871 C i 30 min / clair I refroidie + dégagée de la pâte + rechauffée # 0#815 C à l'air libre / prélèvement des # cristaux sur la pierre / leur couleur # poudre finement broyée et chauffée: jaune de Naples 966 0# 537 C 967 0t.648 oC minéral: #67 / procédé de production: jaune de Naples 968 1 g + 6.50 g poudre de verre (spruce pine clair / vieux rose batch) / broyage manuel i dépôt sur une plaque / blanc laiteux de céramique biscuitée / chauffage dans un four de 0#1000 C en atmosphère normale / refroidissement lent au four minéral: #67 / procédé de production: pierre enrobée de pâte i 0# 704 C i dégagée de la pâte i refroidie i 0#815 oC à l'air libre i prélèvement des' cristaux sur la pierre: .35 g cristaux jaune de Naples 969 + HCl 25 ml i séchage naturel de tons variés 970 + HCl 20 mi + NHO3 5 ml / séchage naturel 971 + HCi 15 ml + NHO3 10 ml / séchage naturel 972 + HCl 10 ml + NHO3 15 ml / séchage naturel # 973 + HCl 5 ml + NHO3 20 ml / séchage naturel # 974 + NHO3 25 ml / séchage naturel minéral: #67 I procédé de production: genre jaune de 975 poudre finement broyée et chauffée 0# 704 C: Naples .50 g + NHO3 15 ml /trempage: 2 j / séchage sur plaque chauffante minéral: #67 / procédé de production: jaune de Naples 976 poudre finement broyée et chauffée de (ton vert) 0# 593 C minéral: #67 / procédé de production: poudre finement broyée et chauffée å: jaune de Naples 977 593 OC / 1 h (ton vert) jaune de Naples 978 648 C / 1 h (ton vert un peu + accentué) jaune de Naples 979 704 oC li h (ton vert encore + accentué) minéraux: #67 + #98 / procédé de production: jaune de Naples 980 2 g + 2 g / 704 C / 1 h (ton vert) minéral: #67 / procédé de production: jaune de Naples 981 poudre finement broyée et chauffée à 593 C / (ton vert accentué) 1 h i irradiée au rayonnement X à 64.7 Mrad + foncé que le jaune de Naples (ton vert) minéral: #67 I procédé de production: jaune de Naples 982 poudre chauffée à 593 C / 1 h I irradiée au (ton vert accentué) rayonnement électronique à 302,831 rad + foncé que le jaune de Naples (ton vert) minéraux #67 + #98 I procédé de production: 2 g + 2 g I 7Q4 C S 1 h / irradié au rayon nement X à: jaune de Naples 983 64.7 Mrad vert (ton orangé ou rosé) # jaune de Naples 984 424.7 Mrad vert + foncé [brun] et + accentué et un peu moins rosé minéral: #106 / procédé de production: jaune de Naples 985 3 g + 5 g pyrex / broyage manuel / chauf f a (ton gris bleu) ge: 5 C par min de 0#1245 C + maintien pen dant 1 h / refroidissement: 5 OC par min jus qu'à l'air ambiant I le tout en atmosphère d'air naturel / irradiation au rayonnement # à 4.94 Mrad minéral: #5 i procédé de production: jaune très, très 986 5 g t H2SO4 100 mi / trempage: 2 sem. / séchaclair ge sur plaque chauffante / irradié au rayonne ment # à 190.22 Mrad minéral: #67 I procédé de production: jaune très clair 987 0# 704 C + 4 h à 704 C: 1 9 est saupoudré sur la partie arrondie d'une éprouvette en pyrex, chauffée à l'état de fusion avec une torche oxyacétylénique i le pigment y adhère et le tout est immédiatement ramené à l'état de fusion avec la torche / le refroidissement à l'air ambiant est immédiat minéral: #5 / procédé de production: jaune clair 988 0#1037 C: 50 g + HCl 200 ml ou amiante recou verte de HCl / trempage: 1 sem. / séchage sur plaque chauffante / 37 C / 1 h minéral: *5 / procédé de production: jaune clair 989 50 g + HCl 200 ml ou amiante recouverte de HCl / trempage: 1 sem. f séchage sur plaque chauf fante: .50 g + Na2CO3 .50 g / irradié au rayonnement X à 63.984 Mrad minéraux: #5 + #93 t procédé de production: jaune clair 990 50 g #5 + HCl 200 ml ou amiante recouverte de HCl i trempage: 1 sem. / séchage sur plaque chauffante: .50 g + .50 g #93 / irradié au rayonnement # à 254.204 Mrad minéral: #67 / procédé de production: jaune clair 991 pierre chauffée de 0# 760 C + 6 h à 760 C / formation progressive de cristaux à la surface du minéral non broyé / prélèvement des cristaux / couleur des cristaux minéraux: #5 + i16 / procédé de production: jaune clair 992 50 g *5 + HCl 200 ml ou amiante recouverte de HCl / trempage: 1 sem. / séchage sur plaque chauffante: .50 g + .50 g #16 / broyage minéraux: *5 + #16 f procédé de production: jaune + accentué 993 50 g #5 + HCl 200 ml ou amiante recouverte de HCl i trempage: 1 sem. / séchage sur plaque chauffante: .50 g + .50 9 #16 / irradié au rayonnement électronique à 164,800 rad minéral: #67 / procédé de production: poudre finement broyée et chauffée de: jaune + accentué 994 0# 704 C que le jaune clair 4. encore + accentué 995 0# 704 C + 4 h à 704 C minéral: #5 t procédé de production: jaune et orange de 996 0# 537 C: 3 g + HCl 25 ml / trempage: 3 m. / tons variés séchage sur plaque chauffante 997 0# 593 C: 3 g + HCl 25 ml / trempage: 3 m. / séchage sur plaque chauffante 998 0# 648 C: 3 g + HCl 25 ml / trempage: 3 m. / séchage sur plaque chauffante 999 0# 704 C: 3 g + HCl 25 ml / trempage: 3 m. / séchage sur plaque chauffante 1000 0# 815 C: 3 g + HCl 25 ml / trempage: 3 m. / séchage sur plaque chauffante 1001 0# 871 C: 3 g + HCl 25 ml / trempage: 3 m. / séchage sur plaque chauffante 1002 0# 1037 C: 3 g + HCl 25 ml / trempage: 3 m. / séchage sur plaque chauffante 1003 Ot 1093 C: 3 g + HCl 25 ml / trempage: 3 m. f séchage sur plaque chauffante 1004 0#1148 C: 3 g + HCl 25 mi / trempage: 3 m. i # séchage sur plaque chauffante # 1005 0#1204 C: 3 g + HCl 25 ml / trempage: 3 m. / séchage sur plaque chauffante # 1006 0#1260 C: 3 g + HCl 25 ml / trempage: 3 m. / séchage sur plaque chauffante minéral: #50 f procédé de production: jaune; brun J 1007 1 9 est saupoudré à la surface de 15G g de gris pâte de verre (sodalime), collectée à l'état de fusion dans la fournaise (1200 C) sur une tige de métal / puis, le tout est réintroduit dans la fournaise et fondu à la flamme à 1200 C f puis, la collecte est détachée de la tige de métal J 0#1000 C i refroidissement lent au four minéral: #50 J procédé de production: jaune 1008 27.4 9 ciment Portland + 13 cc eau J broyage manuel J moulage J durcissement J dé # pôt à la surface du ciment séché de 1 g #50 / 0#1037 C jaune / beige 1009 irradié au rayonnement # à 18.85 Mrad minéral: #57 / procédé de production: jaune 1010 pierre irradiée au rayonnement laser UV pour 10 tirs sur une surface de 0.6 cm2 avec une énergie laser de 0.210 Joules ayant un flux de 1.2 x 107 W / cm2 pour donner une énergie totale de 2.2 Joules minéral: #5 / procédé de production: jaune + foncé que 1011 50 9 + MCI 200 mi ou amiante recouverte de HCl le jaune / trempage: 1 sem. / séchage sur plaque chauf fante J irradié au rayonnement X à 140.4 Plrad minéral: #5 / procédé de production: jaune + clair que 1012 0#1037 C: 50 g + HCl 200 ml ou amiante recoule jaune vif verte de HCl J trempage: 1 sem. / séchage sur plaque chauffante / irradié au rayonnement laser b) solide minéral: #106 / procédé de production: jaune citron clair 1016 2 g + 6.50 g poudre de verre (spruce pine I brun gris i blanc batch) / broyage manuel I dépôt sur une plaque laiteux de céramique biscuitée / chauffage dans un four de 0#1000 C en atmosphère normale / refroidissement lent au four minéral: #67 / procédé de production: jaune citron clair 1017 pierre enrobée de pâte / 871 C / 30 min / refroidissement / la pierre est dégagée de la pâte et rechauffée de 0# 815 C à l'air libre: .30 g cristaux + HCl 25 mi / séchage natu rel i une fois asséchés, chauffage sur une plaque chauffante i couleur des cristaux minéral: #67 / procédé de production jaune citron 1018 0# 704 C + 4 h à 704 C: 1 g est saupoudré à la surface de 150 g de pâte de verre (soda lime), qui a été collecté à l'état de fusion dans la fournaise (1200 C) sur une tige de métal / puis, le tout est réintroduit dans la fournaise et fondu à la flamme à 1200 OC / puis, la collecte est détachée de la tige de métal minéral: #5 / procédé de production: a) jaune citron 1019 50 g + HCl 200 ml ou amiante recouverte de HCl b) vert pomme vif I trempage: 1 sem. I séchage sur plaque chauf fante: .50 g + Na2CO3 .50 g + HC1 40 mi i trempage: 5 j i séparation du liquide et du solide / séchage sur bain de sable / couleur du a) solide b) liquide minéral: #107 I procédé de production: jaune citron moyen 1020 6 g + HCl 50 ml / trempage: 2 sem. / séchage et vif sur plaque chauffante minéral: *83 f procédé de production: a) jaune citron vif 1021 4 g + HNO3 50 ml / trempage: 2 sem. / séparab) plant tion du liquide et du solide / séchage naturel / couleur du a) liquide b) solide minéral: #5 / procédé de production: jaune citron vif 1022 50 g + HCl 200 ml ou amiante recouverte de HC1 / trempage: 1 sem. I séchage sur plaque chauf fante J irradié au rayonnement W à 102.4 Mrad minéral: 107 / procédé de production: jaune citron vif 1023 6 g + HCl 80 ml / trempage: 4 ans / séchage et puissant sur plaque chauffante minéral: #83 / procédé de production: jaune citron + 1024 4 g + NHO3 50 ml / trempage: 2 sem. / séparaintense et foncé tion du liquide et du solide / séchage naturel / le liquide est irradié au rayonnement γ à 70.4 Mrad minéral: #82 / procédé de production: jaune d'oeuf 1025 4 g + HNO3 20 ml / trempage: 3 j / séchage sur plaque chauffante minéral: #109 / procédé de production: jaune d'oeuf 1026 3 g + HCl 50 mi i trempage: 2 sem. / séchage (reflet orangé) sur plaque chauffante / irradié du rayonnement γ à 424.7 Mrad minéral: #37 / procédé de production: a) jaune d'oeuf vif 1027 12 g + HCl 40 ml i trempage: 14 j I séparation b) jaune vif du liquide et du solide / séchage naturel / couleur du a) liquide b) solide minéral: #5 / procédé de production: jaune d'oeuf vif 1028 ou 0# 1037 C:50 g + HCl 200 ml i trempage: 1 et lumineux (ton sem. / séchage sur plaque chauffante / orangé accentué) 704 C / 1 h / irradié au rayonnement γ à 550.22 Mrad minéral: *8 J procédé de production: jaune d'oeuf vif 1029 1 g + HCl 50 ml I trempage: 2 sem. / séchage sur plaque chauffante / irradié au rayonnement γ à 64.7 Mrad minéral: #83 J procédé de production: jaune d'oeuf vif 1030 0# 1037 C:1 g + H2SG4 50 ml / trempage: 2 sem. J séchage sur plaque chauffante i irradié au rayonnement électronique à 302,831 rad minéral: #90 / procédé de production: jaune d'oeuf vif 1031 12 g + HCl 40 ml / séchage naturel / irradié au rayonnement γ à 63.88 Mrad minéral: #5 J procédé de production: jaune d'oeuf + fort 1032 50 g + HCl 200 ml ou amiante recouverte de HCl et foncé que le i trempage: 1 sem. J séchage sur plaque chaufjaune d'oeuf vif fante / irradié au rayonnement y à' 287.3 Mrad minéral: #5 / procédé de production: jaune d'oeuf très 1033 0# 1037 C:50 g + HCl 200 ml ou amiante recouvif (ton orangé verte de HCl / trempage: I sen. J séchage sur accentué) plaque chauffante / 315 C I 1 h J irradié au rayonnement y à 550.22 Mrad minéral: #27 J procédé de production: jaune d'oeuf (très 1034 2 g + Na2CO3 2 g / 0#: 1037 C+ 2 h à 1037 C: léger reflet vert) 1 g + 13.7 g ciment Portland + 6.50 cc eau / broyage manuel I moulage / durcisse ment / irradié au rayonnement y à 18.85 Mrad minéral #5 / procédé de production: jaune marguerite 1035 50 g + HCl 200 ml ou amiante recouverte de HCl très vif / trempage: 1 sem. / séchage sur plaque chauf fante J irradié au rayonnement X à 360 Mrad minéral: #77 J procédé de production: jaune soleil 1036 0# 1037 C:1 g + HCl 80 ml / trempage: 2 sem.